(57)【特許請求の範囲】
【請求項１】
第１層、第２層、第３層を順に有する紙製基材であって、
前記第１層の密度（ｇ／ｃｍ3）をＡとし、前記第２層の密度（ｇ／ｃｍ3）をＢとし、前記第３層の密度（ｇ／ｃｍ3）をＣとした場合に、Ｂ＜Ａ、かつ、Ｂ＜Ｃであり、
前記第１層の密度は、０．８０〜０．９０ｇ／ｃｍ3であり、前記第２層の密度は、０．７４〜０．８２ｇ／ｃｍ3であり、前記第３層の密度は、０．８０〜０．９０ｇ／ｃｍ3であり、
前記第１層及び前記第３層から選択される少なくとも一方の層は、広葉樹由来パルプを含有し、前記層に含まれる広葉樹クラフトパルプの含有量は、前記層に含まれるパルプの全質量に対して７０質量％以上であることを特徴とする紙製基材。
【請求項２】
前記第１層、前記第２層及び前記第３層は、各々パルプを含有し、
前記第１層に含まれるパルプのフリーネス（ｍｌ）をｐとし、前記第２層に含まれるパルプのフリーネス（ｍｌ）をｑとし、前記第３層に含まれるパルプのフリーネス（ｍｌ）をｒとした場合に、
ｐ＜ｑ、かつ、ｒ＜ｑであることを特徴とする請求項１に記載の紙製基材。
【請求項３】
前記第１層のフリーネスは、４００〜４８０ｍｌであり、前記第２層のフリーネスは、４５０〜５００ｍｌであり、前記第３層のフリーネスは、４００〜４８０ｍｌである請求項２に記載の紙製基材。
【請求項４】
前記紙製基材の古紙含有率は、前記紙製基材の全質量に対して１０質量％以下である請求項１〜３のいずれか１項に記載の紙製基材。
【請求項５】
前記第２層は針葉樹由来パルプを含有し、前記第２層に含まれる針葉樹由来パルプの含有量は、前記第２層に含まれるパルプの全質量に対して５０質量％以上である請求項１〜４のいずれか１項に記載の紙製基材。
【請求項６】
前記紙製基材全体の密度が、０．７５〜０．８５ｇ／ｃｍ3である請求項１〜５のいずれか１項に記載の紙製基材。
【請求項７】
前記第２層は、２層以上の多層構造である請求項１〜６のいずれか１項に記載の紙製基材。
【請求項８】
液体保存用の容器として用いられる請求項１〜７のいずれか１項に記載の紙製基材。
【発明の詳細な説明】
【技術分野】
【０００１】
本発明は、紙製基材に関する。具体的には、本発明は、印刷適性やラミネート適性に優れた紙製基材であって、液体保存用の容器として好ましく用いることができる紙製基材に関する。
【背景技術】
【０００２】
従来、液体保存用の容器には、紙製基材が用いられている。紙製基材は、ガラス基材等に比べて軽量であり、破損しにくいため、食品分野をはじめ様々な分野で用いられている。このような紙製基材の表面には商品情報等が印刷されたり、ラミネートフィルムが貼合されている。また、上述したような紙製基材には強度が求められるため、多層抄き紙が用いられる場合が多い。
【０００３】
例えば、特許文献１〜３には、紙製容器に用いられる多層抄き紙が開示されている。特許文献１には、外層（表層及び裏層）を除く中層に柔軟剤を添加した多層抄き紙が開示されている。ここでは、中層に柔軟剤を添加することで、紙製基材全体の折り曲げ加工適性を高めている。また、特許文献１では、抄紙工程でのトラブルを回避するために、外層を構成するパルプのフリーネスは、中層を構成するパルプのフリーネスよりも高く設定されている。特許文献２に開示されている多層抄き紙においては、各層における針葉樹パルプの含有率が調整されている。これにより、紙製基材の折り曲げ加工適性や強度を高めることが検討されている。なお、特許文献２においては、外層を構成するパルプのフリーネスを低くした実施例が開示されているが、外層を構成するパルプのフリーネスは、中層を構成するパルプのフリーネスよりも高く設定することが好ましいとされている。特許文献３には、着色表面層を有する多層抄き紙が開示されている。ここでは、表層、中層、裏層を構成する各々のパルプのフリーネスは、表層から裏層にかけて順に高くなるように調整されている。
このように、多層抄き紙においては、各層を構成するパルプのフリーネスを調整することで、折り曲げ加工適性や強度等を調節することが行われている。
【先行技術文献】
【特許文献】
【０００４】
【特許文献１】特開２０１０−１４４２８６号公報
【特許文献２】国際公開２０１０／１１３８４９号パンフレット
【特許文献３】特許第５３５７６０６号公報
【発明の概要】
【発明が解決しようとする課題】
【０００５】
近年、紙製基材の印刷は、紙製基材の一方の面のみならず、両面に施される場合がある。また、紙製基材に耐水性や耐油性を付与するために、両面にラミネートフィルムが貼合される場合がある。しかしながら、上述したような多層抄き紙を紙製基材として用いた場合、印刷適性が悪く、文字や図柄を鮮明に両面印刷することができないという問題があった。また、上述したような多層抄き紙には、両面にラミネートフィルムを貼合することが困難であり、ラミネートフィルムの浮きや剥がれなどが生じる場合があり問題となっていた。
【０００６】
紙製基材の印刷適性やラミネート適性を高めるために、紙製基材の密度を高めることが考えられるが、このような場合、紙製基材を成形する際に割れが発生する等の不具合が生じることがあった。すなわち、従来の紙製基材においては、両面印刷適性、両面ラミネート適性及び製函性の全てが兼ね備えられておらず、改善が求められていた。
【０００７】
そこで本発明  者は、このような従来技術の課題を解決するために、紙製容器を構成する紙製基材（多層抄き紙）の両面に印刷やラミネート加工を施す場合に、いずれの面においても優れた印刷適性とラミネート加工適性を発揮し得る紙製基材であって、製函性が良好な紙製基材を提供することを目的として検討を進めた。
【課題を解決するための手段】
【０００８】
上記の課題を解決するために鋭意検討を行った結果、本発明者は、第１層、第２層、第３層を順に有する紙製基材において、中層である第２層の密度よりも、外層である第１層及び第３層の密度を高くすることで、優れた両面印刷適性と両面ラミネート加工適性を有する紙製基材が得られることを見出した。
具体的に、本発明は、以下の構成を有する。
【０００９】
［１］第１層、第２層、第３層を順に有する紙製基材であって、第１層の密度（ｇ／ｃｍ3）をＡとし、第２層の密度（ｇ／ｃｍ3）をＢとし、第３層の密度（ｇ／ｃｍ3）をＣとした場合に、Ｂ＜Ａ、かつ、Ｂ＜Ｃであり、第１層及び第３層から選択される少なくとも一方の層は、広葉樹由来パルプを含有し、層に含まれる広葉樹クラフトパルプの含有量は、層に含まれるパルプの全質量に対して７０質量％以上であることを特徴とする紙製基材。
［２］第１層、第２層及び第３層は、各々パルプを含有し、第１層に含まれるパルプのフリーネス（ｍｌ）をｐとし、第２層に含まれるパルプのフリーネス（ｍｌ）をｑとし、第３層に含まれるパルプのフリーネス（ｍｌ）をｒとした場合に、ｐ＜ｑ、かつ、ｒ＜ｑであることを特徴とする［１］に記載の紙製基材。
［３］第１層の密度は、０．８０〜０．９０ｇ／ｃｍ3であり、第２層の密度は、０．７４〜０．８２ｇ／ｃｍ3であり、第３層の密度は、０．８０〜０．９０ｇ／ｃｍ3である［１］に記載の紙製基材。
［４］第１層のフリーネスは、４００〜４８０ｍｌであり、第２層のフリーネスは、４５０〜５００ｍｌであり、第３層のフリーネスは、４００〜４８０ｍｌである［２］に記載の紙製基材。
［５］紙製基材の古紙含有率は、紙製基材の全質量に対して１０質量％以下である［１］〜［４］のいずれかに記載の紙製基材。
［６］第２層は針葉樹由来パルプを含有し、第２層に含まれる針葉樹由来パルプの含有量は、第２層に含まれるパルプの全質量に対して５０質量％以上である［１］〜［５］のいずれかに記載の紙製基材。
［７］紙製基材全体の密度が、０．７５〜０．８５ｇ／ｃｍ3である［１］〜［６］のいずれかに記載の紙製基材。
［８］第２層は、２層以上の多層構造である［１］〜［７］のいずれかに記載の紙製基材。
［９］液体保存用の容器として用いられる［１］〜［８］のいずれかに記載の紙製基材。
【発明の効果】
【００１０】
本発明によれば、いずれの面においても優れた印刷適性とラミネート加工適性を発揮し得る紙製基材を得ることができる。また、本発明によれば、強度及び製函性にも優れた紙製基材を得ることができる。このような紙製基材は、液体保存用の容器として好ましく用いられる。
【図面の簡単な説明】
【００１１】
【図１】図１は、本発明の紙製基材（３層抄き）の構成を説明する断面図である。
【図２】図２は、本発明の紙製基材（６層抄き）の構成を説明する断面図である。
【発明を実施するための形態】
【００１２】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
【００１３】
（紙製基材）
本発明は、少なくとも第１層、第２層及び第３を有する紙製基材であって、第１層、第２層、第３層を順に積層した紙製基材に関する。本発明の紙製基材は、少なくとも３層の層構成を有する多層抄き紙である。第１層の密度（ｇ／ｃｍ3）をＡとし、第２層の密度（ｇ／ｃｍ3）をＢとし、第３層の密度（ｇ／ｃｍ3）をＣとした場合、Ｂ＜Ａ、かつ、Ｂ＜Ｃである。また、第１層及び第３層から選択される少なくとも一方の層は、広葉樹由来パルプを含有し、層に含まれる広葉樹クラフトパルプの含有量は、層に含まれるパルプの全質量に対して７０質量％以上である。本発明では、中層である第２層の密度よりも、外層である第１層及び第３層の密度を高くし、外層の広葉樹クラフトパルプの含有量を規定することで、いずれの面においても優れた印刷適性とラミネート加工適性を発揮し得る紙製基材を得ることができる。また、本発明では、外層である第１層及び／又は第３層に含まれる広葉樹クラフトパルプの含有量を上記範囲とすることにより、紙製基材の表面の平滑度を高めることができ、印刷適性をより高めることができる。さらに本発明は、上記構成とすることにより、紙製基材の両面の印刷適性と両面のラミネート加工適性を向上させたことに加えて、製函性についても向上させた点に特徴がある。
【００１４】
図１は、本発明の紙製基材（３層抄き）の構成を説明する断面図である。図１に示されているように、紙製基材１００は、第１層１０と、第２層２０と、第３層３０をこの順で積層したものである。紙製基材１００においては、第１層１０と、第３層３０の一方の面は、紙製基材１００の表面を形成するものである。すなわち、第１層１０と、第３層３０は、紙製基材１００の外層を形成するものであり、第２層２０は、中層を形成するものである。本発明では、上記のような構成とすることにより、優れた製函性を備えかつ、強度を保つことができる。すなわち、本発明の紙製基材は、強度と、製函性と、両面印刷適性と、両面ラミネート加工適性を兼ね備えたものである。
【００１５】
紙製基材を構成する第１層の密度は、０．８０〜０．９０ｇ／ｃｍ3であることが好ましく、０．８０〜０．８５ｇ／ｃｍ3であることがより好ましい。また、第２層の密度は、０．７４〜０．８２ｇ／ｃｍ3であることが好ましく、０．７６〜０．８０ｇ／ｃｍ3であることがより好ましい。第３層の密度は、０．８０〜０．９０ｇ／ｃｍ3であることが好ましく、０．８０〜０．８５ｇ／ｃｍ3であることがより好ましい。本発明では、各層の密度を上記範囲内とすることにより、いずれの面においても優れた印刷適性とラミネート加工適性を発揮し得る紙製基材を得ることができる。
【００１６】
紙製基材全体の密度は、０．７５〜０．８５ｇ／ｃｍ3であることが好ましく、０．７７〜０．８２ｇ／ｃｍ3であることがより好ましい。紙製基材全体の密度を上記範囲内に抑えることにより、紙製基材の層間強度と製函性を高めることができる。ここで、製函性が高いとは、紙製基材を罫線等に沿って折り曲げる際の折り曲げ加工適性が高いことと、罫線等に沿って割れが生じないことをいう。本発明の紙製基材は、両面印刷適性と両面ラミネート加工適性に加えて、製函性にも優れており、高い層間強度を有している。
【００１７】
紙製基材全体の密度及び各層の密度は、ＴＡＰＰＩ  ＵＭ−５２２に従って測定することができる。なお、各層の密度は、各層の紙厚と坪量より算出できる。ここで、各層の紙厚は、紙製基材の断面を走査型電子顕微鏡（Ｓｃａｎｎｉｎｇ  Ｅｌｅｃｔｒｏｎ  Ｍｉｃｒｏｓｃｏｐｅ（ＳＥＭ））で観察することで計測する。各層の坪量は、紙製基材を水中に一昼夜浸した後、各層に分割し測定することができる。
【００１８】
従来の液体保存用の紙製容器においては、各層の密度を調節するために嵩高剤が添加される場合があった。このような嵩高剤は、外層のみならず、中層にも添加されており、各層の密度が調節されていた。しかし、嵩高剤の臭いが紙製容器内の液体に移ることがあり、特に、液体が飲食用の液体である場合に問題となっていた。一方、本発明は、外層を低密度化する必要がないため、上記のように嵩高剤を用いる必要がない。このため、本発明の紙製基材は、飲食用の液体の保存容器にも好ましく用いることができる。
【００１９】
第１層、第２層及び第３層は、各々パルプを含有する。ここで、第１層に含まれるパルプのフリーネス（ｍｌ）をｐとし、第２層に含まれるパルプのフリーネス（ｍｌ）をｑとし、第３層に含まれるパルプのフリーネス（ｍｌ）をｒとした場合、ｐ＜ｑ、かつ、ｒ＜ｑである。このように、本発明では、中層である第２層のフリーネスが、外層である第１層及び第３層のフリーネスよりも高い。このようなフリーネスを有するパルプから、各層を構成することにより、いずれの面においても優れた印刷適性とラミネート加工適性を発揮し得る紙製基材を得ることができる。また、フリーネスを上記の構成とすることにより、紙製基材の強度を高めつつも、両面印刷適性と両面ラミネート加工適性を高めることができる。
【００２０】
紙製基材を構成する第１層のフリーネスは、４００〜４８０ｍｌであることが好ましく、４２０〜４６０ｍｌであることがより好ましい。また、第２層のフリーネスは、４５０〜５２０ｍｌであることが好ましく、４５０〜４９０ｍｌであることがより好ましい。第３層のフリーネスは、４００〜４８０ｍｌであることが好ましく、４２０〜４６０ｍｌであることがより好ましい。本発明では、各層のフリーネスを上記範囲内とすることにより、いずれの面においても優れた印刷適性とラミネート加工適性を発揮し得る紙製基材を得ることができる。
【００２１】
本発明で用いるパルプは、混合前に叩解されることが好ましいが、混合後に叩解することもできる。叩解は、パルプが上記範囲のフリーネスとなるまで行われることが好ましい。本発明では、各層ごとにパルプの叩解条件を調整することで、上記フリーネスの範囲内とすることができる。
【００２２】
なお、本明細書におけるフリーネスとは、ＪＩＳ−Ｐ８２２０に準拠して標準離解機にて試料を離解処理した後、ＪＩＳ−Ｐ８１２１に準拠してカナダ標準濾水度試験機にて測定した濾水度の値である。
【００２３】
本発明の紙製基材の第１層側の表面の平滑度と、第３層側の表面の平滑度は各々４０〜６０ｓｅｃであることが好ましく、４５〜６０ｓｅｃであることがより好ましく、５０〜６０ｓｅｃであることがさらに好ましい。第１層側の表面の平滑度と、第３層側の表面の平滑度は、同様の値であっても、差があってもよいが、各表面の平滑度の差は５ｓｅｃ未満であることが好ましい。
なお、各層の表面の平滑度は、ＪＡＰＡＮ  ＴＡＰＰＩ  紙・パルプ試験方法Ｎｏ．５−２「空気マイクロメーター型試験器による紙および板紙の平滑度・透気度試験方法」に従って測定することができる。
【００２４】
本発明の紙製基材は、３層以上の多層抄き紙であればよく、層構成は４層以上であることが好ましく、５層以上であることがより好ましく、６層以上であることがさらに好ましい。紙製基材が４層以上の多層抄き紙である場合、第２層が２層以上の層構成であることが好ましい。
【００２５】
例えば、図２には、本発明の紙製基材１００であって、６層抄き紙の構成が示されている。図２に示されているような紙製基材１００においては、第２層が４層構成となっている。具体的には、第１層１０と、第２ａ層２１と、第２ｂ層２２と、第２ｃ層２３と、第２ｄ層２４と、第３層３０とがこの順で積層されている。なお、第２ａ層２１〜第２ｄ層２４の４層をまとめて第２層２０と呼ぶことができる。
本発明の紙製基材１００が図２に示したような構成である場合、第２ａ層２１と第２ｄ層２４の構成は同様であることが好ましく、第２ｂ層２２と第２ｃ層２３の構成は同様であることが好ましい。具体的には、第２ａ層２１は、第１層１０を構成する原料と第２ｂ層２２を構成する原料が混合された構成であることが好ましく、第２ｄ層２４も同様である。すなわち、図２に示したような層構成においては、第１層１０と第３層３０を外層と呼び、第２ａ層２１と第２ｄ層２４を準中層と呼び、第２ｂ層２２と第２ｃ層２３を中層と呼ぶことができる。
このように、中層である第２層は多層構造であることが好ましく、このような構造とすることにより、両面印刷適性と両面ラミネート加工適性を高めつつ、紙製基材の強度を高めることができる。
【００２６】
本発明の紙製基材の全体の厚みは、３５０〜６５０μｍであることが好ましく、３６０〜６２５μｍであることがより好ましく、３７０〜６０５μｍであることがさらに好ましい。また、紙製基材を構成する第１層の厚みは、５５〜１６０μｍであることが好ましく、６０〜１５５μｍであることがより好ましく、６０〜１５０μｍであることがさらに好ましい。第２層の厚みは、１７５〜４２５μｍであることが好ましく、１８０〜４１５μｍであることがより好ましく、１８５〜４０５μｍであることがさらに好ましい。なお、第２層が上述したよう多層構造である場合は、第２層を構成する各層の合計の厚みが上記範囲であることが好ましい。また、第３層の厚みは、５５〜１６０μｍであることが好ましく、６０〜１５５μｍであることがより好ましく、６０〜１５０μｍであることがさらに好ましい。紙製基材の全体の厚みと、各層の厚みを上記範囲内とすることにより、強度と製函性を高めることができる。
【００２７】
本発明の紙製基材の全体の坪量は、２６０〜５００ｇ／ｍ2であることが好ましく、３００〜４８０ｇ／ｍ2であることがより好ましい。また、紙製基材を構成する第１層の坪量は、４０〜２００ｇ／ｍ2であることが好ましく、５０〜１５０ｇ／ｍ2であることがより好ましい。第２層の坪量は、１００〜３５０ｇ／ｍ2であることが好ましく、１５０〜３００ｇ／ｍ2であることがより好ましい。また、第３層の坪量は、４０〜２００ｇ／ｍ2であることが好ましく、５０〜１５０ｇ／ｍ2であることがより好ましい。本発明の紙製基材においては、全体の坪量を上記範囲内とすることにより、成形性を良好にすることができ、かつ成形後に内容物を充填した際、容器が膨れてしまう胴膨れを抑制することができる。
【００２８】
本発明の紙製基材の層間強度は、８５０ｋＰａ以上であることが好ましく、９００ｋＰａ以上であることがより好ましい。ここで層間強度とは、第１層と第２層の間と、第２層と第３層の間の各々の層間強度のことをいう。層間強度を上記範囲内とすることにより、層間剥離を抑制することができ、成形性に優れた紙製基材を得ることができる。なお、本明細書において、層間強度とは、ＴＡＰＰＩ  ＵＭ−５２２で測定される値である。本発明の紙製基材の層間強度を上記範囲内とすることにより、タックの強い印刷インキでベタ印刷する場合であっても層間剥離が生じることを抑制することができる。さらに、層間強度を上記範囲内とすることにより、紙製基材の部分的に膨れの発生を抑制し、集積時に容器のエッジ部を起点とする層間剥離も抑制することができる。
【００２９】
本発明の紙製基材は、罫線を有することが好ましい。紙製基材は、罫線に沿って折り曲げられ、所定の形状や容器となる。紙製基材の設けられる罫線の本数や形状は容器等の形態によって適宜調節される。
【００３０】
（パルプ）
本発明では、紙製基材の各層はパルプを含有する。本発明で用いることができるパルプとしては、木材パルプ、綿、麻、古紙パルプ、非木材パルプ等を挙げることができる。中でも、木材パルプを用いることが好ましく、木材パルプとしては、針葉樹由来パルプ（ＮＫＰ）と広葉樹由来パルプ（ＬＫＰ）等を挙げることができる。
【００３１】
針葉樹由来パルプとしては、例えば、針葉樹未晒クラフトパルプ（ＮＵＫＰ）、針葉樹晒クラフトパルプ（ＮＢＫＰ）、針葉樹半晒クラフトパルプ（ＮＳＢＫＰ）、針葉樹亜硫酸パルプ等を挙げることができる。また、広葉樹クラフトパルプとしては、例えば、広葉樹未晒クラフトパルプ（ＬＵＫＰ）、広葉樹晒クラフトパルプ（ＬＢＫＰ）、広葉樹半晒クラフトパルプ（ＬＳＢＫＰ）、広葉樹亜硫酸パルプ等を挙げることができる。
【００３２】
また、本発明では、針葉樹クラフトパルプと広葉樹クラフトパルプに加えて、ストーングランドパルプ（ＳＧＰ）、加圧ストーングランドパルプ（ＰＧＷ）、リファイナーグランドパルプ（ＲＧＰ）、サーモグランドパルプ（ＴＧＰ）、ケミグランドパルプ（ＣＧＰ）、砕木パルプ（ＧＰ）、サーモメカニカルパルプ（ＴＭＰ）等の機械パルプ、茶古紙、クラフト封筒古紙、雑誌古紙、新聞古紙、チラシ古紙、オフィス古紙、段ボール古紙、上白古紙、ケント古紙、模造古紙、地券古紙等から製造される離解古紙パルプ、離解・脱墨古紙パルプ、または離解・脱墨・漂白古紙パルプ、あるいはケナフ、麻、葦等の非木材繊維から化学的にまたは機械的に製造されたパルプ等の公知の種々のパルプを用いることができる。
【００３３】
なお、パルプとして古紙パルプを用いる場合、古紙含有率は、紙製基材の全質量に対して１０質量％以下であることが好ましく、５質量％以下であることがより好ましい。なお、古紙含有率は０質量％であってもよい。古紙含有率を上記範囲内とすることにより、本発明の紙製基材は、飲食用液体の保存容器にも好ましく用いられる。
【００３４】
本発明の紙製基材においては、第１層及び第３層は、広葉樹由来パルプを含むことが好ましく、第２層は、針葉樹由来パルプを含むことが好ましい。第１層に含まれる広葉樹由来パルプの含有量は、第１層に含まれるパルプの全質量に対して７０質量％以上であることが好ましく、８０質量％以上であることがより好ましい。また、第２層に含まれる針葉樹由来パルプの含有量は、第２層に含まれるパルプの全質量に対して５０質量％以上であることが好ましく、６０質量％以上であることがより好ましい。第３層に含まれる広葉樹由来パルプの含有量は、第３層に含まれるパルプの全質量に対して７０質量％以上であることが好ましく、８０質量％以上であることがより好ましい。第１層及び第３層に含まれる広葉樹由来パルプの含有量を上記範囲とすることにより、紙製基材の表面の平滑度を高めることができ、優れた印刷適性とラミネート適性を発揮することができる。また、第２層に含まれる針葉樹由来パルプの含有量を上記範囲とすることにより、層間強度を高めることができる。このように、本発明の紙製基材においては、各種のパルプの配合比を上記範囲とすることにより、両面印刷適性と両面ラミネート加工適性に加えて層間強度を高めることができる。
【００３５】
（内添薬品）
本発明の紙製基材の各層には、内添薬品を添加してもよい。内添薬品としては、例えば、硫酸バンド等の薬品定着剤、ロジン等のサイズ剤、ポリアクリルアミド、澱粉等の紙力増強剤、ポリアミド等の濾水度歩留り向上剤、ポリアミド、ポリアミン、エピクロルヒドリン等の耐水化剤、消泡剤、クレー、タルク、炭酸カルシウム等の填料、塩基性染料、酸性染料、アニオン性直接染料、カチオン性直接染料等の公知の種々のものを挙げることができる。
【００３６】
本発明では、紙製基材の各層にカチオン化澱粉を含有することが好ましい。カチオン化澱粉の含有率は、各層に含有されるパルプの全質量に対して、０．２質量％以下であること好ましく、０．０１〜０．０５質量％であることがより好ましい。カチオン化澱粉を加えることにより、各層の強度が増強され、高強度の紙製基材を得ることができる。
【００３７】
（紙製基材の製造方法）
紙製基材の製造工程は、各層を構成するパルプを所望のフリーネスとなるように叩解する工程と、パルプスラリーを抄紙する工程を含むことが好ましい。抄紙する工程において用いられる抄紙機は３層以上の抄き合わせが可能なマシンであれば特に制限はないが、例えば、長網抄紙機、短網抄紙機、円網抄紙機等を用いることができる。
【００３８】
紙製基材の製造方法においては、表面強度を向上させたり、印刷適性を高めるために、表面に平滑化処理を施してもよい。この平滑化処理は、例えば加圧可能なリール間で紙製基材を加圧処理することにより実施することが好ましい。平滑化処理を施すための各種仕上げ装置については特に制限はないが、例えばワインダー部前のマシンキャレンダー、および／またはスーパーキャレンダー、グロスキャレンダー、ソフトニップキャレンダー等に通紙して製品仕上げが施される。
【００３９】
（印刷）
紙製基材の両表面（第１層側の表面と第３層側の表面）には、印刷が施されることが好ましい。本発明では、第１層側の表面及び第３層側の表面の少なくとも一方に印刷が施されることが好ましく、両面に印刷が施されていてもよい。
印刷の際に用いることができるインキとしては、酸化重合型の油性インキ、大豆油インキ、ベジタブルオイルインキや、紫外線硬化型のＵＶインキ、ＬＥＤ-ＵＶインキ等を用いることができる。
【００４０】
また、紙製基材の両表面（第１層側の表面と第３層側の表面）には、印刷層を設けてもよい。例えば、凸版印刷、オフセット印刷、フレキソ印刷、グラビア印刷、インクジェット印刷等の方法で印刷層を形成することも可能である。
【００４１】
（ラミネート加工）
紙製基材の両表面（第１層側の表面と第３層側の表面）には、ラミネート加工が施されることが好ましい。本発明では、第１層側の表面及び第３層側の表面の少なくとも一方にラミネート加工が施されることが好ましく、両面にラミネート加工が施されていてもよい。
ラミネート加工においては、ラミネートフィルムが紙製基材の表面に貼合される。ラミネートフィルムとしては、熱可塑性樹脂フィルムが用いられることが好ましい。熱可塑性樹脂としては、ポリエチレン、ポリプロピレン、ポリエチレンテレフタレート、ポリブチレンテレフタレート、エチレンビニルアルコール共重合体等からなるフィルム  等を挙げることができる。中でも、ポリエチレンは好ましく用いられる。さらに、ラミネートフィルムの少なくとも一方にはガスバリア層を設けてもよい。例えば、ラミネートフィルムの少なくとも一方に、酸化珪素、酸化アルミニウム及び酸化マグネシウム等から選択される少なくとも一種の無機化合物を蒸着させることでガスバリア層を積層することができる。
【００４２】
紙製基材の表面にラミネート加工を施す場合は、ラミネートフィルムとの接着性を向上させるために、ポリビニルアルコール、澱粉、ポリアクリルアミド、ポリエチレンイミン、アクリル系樹脂、スチレン―ブタジエン系樹脂、スチレン―イソプレン系樹脂、ポリエステル系樹脂、エチレン―酢酸ビニル系樹脂、酢酸ビニル―ビニルアルコール系樹脂、ウレタン系樹脂、フッ素系樹脂などを塗布または含浸することもできる。
【００４３】
（紙製基材の用途）
本発明の紙製基材は、事務用印刷用紙、封筒、包装紙、紙袋、固体保存用の容器、液体保存用の容器等として用いることができる。特に、液体保存用の容器として用いることが好適であり、食品分野をはじめ様々な分野の液体を保存するための容器として用いることができる。
【実施例】
【００４４】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００４５】
（実施例１）
（第１層及び第３層用パルプスラリー）
針葉樹クラフトパルプ（ＮＢＫＰ）２０質量部と、広葉樹クラフトパルプ（ＬＢＫＰ）８０質量部をそれぞれ叩解した後に、水と混合し、カナダ標準濾水度４５０ｍｌのパルプスラリーを得た。得られたパルプスラリーに対し、内添紙力増強剤としてポリアクリルアミド（星光ＰＭＣ（株）製、ＤＳ４３２６）０．４５質量部、内添サイズ剤としてエマルションサイズ剤（星光ＰＭＣ（株）製、ＡＬ−１２００）０．６５質量部、硫酸アルミニウム０．８質量部をそれぞれ添加し、第１層および第３層用の紙料を調製した。
【００４６】
（第２層用パルプスラリー）
針葉樹クラフトパルプ（ＮＢＫＰ）６０質量部と、広葉樹クラフトパルプ（ＬＢＫＰ）４０質量部をそれぞれ叩解した後に、水と混合し、カナダ標準濾水度４８０ｍｌのパルプスラリーを得た。得られたパルプスラリーに対し、内添紙力増強剤としてポリアクリルアミド（星光ＰＭＣ（株）製、ＤＳ４３２６）０．４５質量部、内添サイズ剤としてエマルションサイズ剤（星光ＰＭＣ（株）製、ＡＬ−１２００）０．４０質量部、硫酸アルミニウム０．４質量部をそれぞれ添加し、第２層用の紙料を調製した。
【００４７】
（抄紙）
そして、これらの紙料を用い短網抄紙機で、第１層の坪量が７４．５ｇ／ｍ2、第２層の坪量が１５０ｇ／ｍ2、第３層の坪量が７４．５ｇ／ｍ2の３層構造の紙製基材を抄紙した。さらに抄紙機に設置されたキャレンダーサイズプレスにてポリビニルアルコール水溶液を両面で１．０ｇ／ｍ2となるように塗工し、坪量３００ｇ／ｍ2、密度０．８１ｇ／ｃｍ3の紙製基材を得た。
【００４８】
（実施例２）
第１層および第３層のパルプ配合をＬＢＫＰ１００質量部とした以外は実施例１と同様にして、坪量３００ｇ／ｍ2、密度０．８０ｇ／ｃｍ3の紙製基材を得た。
【００４９】
（実施例３）
第２層のパルプ配合をＮＢＫＰ８０質量部、ＬＢＫＰ２０質量部とした以外は実施例１と同様にして坪量３００ｇ／ｍ2、密度０．８３ｇ／ｃｍ3の紙製基材を得た。
【００５０】
（実施例４）
第２層のパルプ配合をＮＢＫＰ１００質量部とした以外は実施例１と同様にして坪量３００ｇ／ｍ2、密度０．８５ｇ／ｃｍ3の紙製基材を得た。
【００５１】
（実施例５）
第１層および第３層のカナダ標準濾水度を４７０ｍｌ、第２層のカナダ標準濾水度を５００ｍｌとした以外は実施例１と同様にして坪量３００ｇ／ｍ2、密度０．７６ｇ／ｃｍ3の紙製基材を得た。
【００５２】
（実施例６）
第１層および第３層のカナダ標準濾水度を４３０ｍｌ、第２層のカナダ標準濾水度を４６０ｍｌとした以外は実施例１と同様にして坪量３００ｇ／ｍ2、密度０．８４ｇ／ｃｍ3の紙製基材を得た。
【００５３】
（実施例７）
中層である第２層を多層構造（第２ａ層、第２ｂ層、第２ｃ層、第２ｄ層）とし、トータル６層抄きとした以外は実施例１と同様にして坪量３００ｇ／ｍ2、密度０．８０ｇ／ｃｍ3の紙製基材を得た。
【００５４】
（実施例８）
坪量を４００ｇ／ｍ2とした以外は実施例１と同様にして坪量４００ｇ／ｍ2、密度０．８０ｇ／ｃｍ3の紙製基材を得た。
【００５５】
（実施例９）
坪量を４８０ｇ／ｍ2とした以外は実施例１と同様にして坪量４８０ｇ／ｍ2、密度０．７９ｇ／ｃｍ3の紙製基材を得た。
【００５６】
（実施例１０）
第２層のパルプ配合をＮＢＫＰ６０質量部、ＬＢＫＰ３０質量部、古紙パルプ１０質量部とした以外は実施例１と同様にして坪量３００ｇ／ｍ2、密度０．８２ｇ／ｃｍ3の紙製基材を得た。
【００５７】
（実施例１１）
第１層および第３層、第２層のパルプを混合叩解した以外は実施例１と同様にして坪量３００ｇ／ｍ2、密度０．８３ｇ／ｃｍ3の紙製基材を得た。
【００５８】
（比較例１）
（第１層及び第３層用パルプスラリー）
針葉樹クラフトパルプ（ＮＢＫＰ）２０質量部と、広葉樹クラフトパルプ（ＬＢＫＰ）８０質量部をそれぞれ叩解した後に、水と混合し、カナダ標準濾水度４８０ｍｌのパルプスラリーを得た。得られたパルプスラリーに対し、内添紙力増強剤としてポリアクリルアミド（星光ＰＭＣ（株）製、ＤＳ４３２６）０．７５質量部、内添サイズ剤としてエマルションサイズ剤（星光ＰＭＣ（株）製、ＡＬ−１２００）０．６５質量部、硫酸アルミニウム０．８質量部をそれぞれ添加し、第１層および第３層用の紙料を調製した。
【００５９】
（第２層用パルプスラリー）
針葉樹クラフトパルプ（ＮＢＫＰ）６０質量部と、広葉樹クラフトパルプ（ＬＢＫＰ）４０質量部をそれぞれ叩解した後に、水と混合し、カナダ標準濾水度４５０ｍｌのパルプスラリーを得た。得られたパルプスラリーに対し、内添紙力増強剤としてポリアクリルアミド（星光ＰＭＣ（株）製、ＤＳ４３２６）０．２０質量部、内添サイズ剤としてエマルションサイズ剤（星光ＰＭＣ（株）製、ＡＬ−１２００）０．４０質量部、硫酸アルミニウム０．４質量部をそれぞれ添加し、第２層用の紙料を調製した。
【００６０】
（抄紙）
そして、これらの紙料を用い短網抄紙機で、第１層の坪量が７４．５ｇ／ｍ2、第２層の坪量が１５０ｇ／ｍ2、第３層の坪量が７４．５ｇ／ｍ2の３層構造の紙製基材を抄紙した。さらに、抄紙機に設置されたキャレンダーサイズプレスにてポリビニルアルコール水溶液を両面で１．０ｇ／ｍ2となるように塗工し、坪量３００ｇ／ｍ2、密度０．８２ｇ／ｃｍ3の紙製基材を得た。
【００６１】
（比較例２）
特許文献３の実施例１をトレースし、坪量１７０ｇ／ｍ2、密度０．９６ｇ／ｃｍ3の紙製基紙を得た。
【００６２】
（比較例３）
第１層および第３層のパルプ配合をＮＢＫＰ４０質量部、ＬＢＫＰ６０質量部とした以外は実施例１と同様にして、坪量３００ｇ／ｍ2、密度０．８２ｇ／ｃｍ3の紙製基材を得た。
【００６３】
（評価）
（密度）
実施例及び比較例で得た紙製基材全体の密度及び各層の密度は、ＴＡＰＰＩ  ＵＭ−５２２に従って測定した。なお、各層の密度は、各層の紙厚と坪量より算出した。ここで、各層の紙厚は、紙製基材の断面を走査型電子顕微鏡（Ｓｃａｎｎｉｎｇ  Ｅｌｅｃｔｒｏｎ  Ｍｉｃｒｏｓｃｏｐｅ（ＳＥＭ））で観察することで計測した。各層の坪量は、紙製基材を水中に一昼夜浸した後、各層に分割し測定した。
【００６４】
（平滑度）
実施例及び比較例で得た紙製基材の表面の平滑度は、ＪＡＰＡＮ  ＴＡＰＰＩ  紙・パルプ試験方法Ｎｏ．５−２「空気マイクロメーター型試験器による紙および板紙の平滑度・透気度試験方法」に従って測定した。
【００６５】
（印刷適性）
実施例及び比較例で得た紙製基材の両面に、オリエント総業社製ＯＳＧ−５５０ＨＤＸを用い、大日本インキ化学工業社製サンビュアーＷ−１０墨、紅、藍、黄４色でグラビア印刷を行い、印刷適性の評価をした。評価基準は下記の通りとした。
◎：両面の白抜けおよび表裏差が非常に少なく、実用上問題なく、品質が優れている。
○：両面の白抜けおよび表裏差が少なく、実用上問題ない。
△：少なくとも一方の面の白抜けおよび表裏差がやや多く、実用上問題ある。
×：少なくとも一方の面の白抜けおよび表裏差が非常に多く、実用上問題であり、品質も著しく劣っている。
【００６６】
（ラミネート適性）
実施例及び比較例で得た紙製基材の両面に、ラミネートフィルムを貼りあわせ、紙製基材との密着性を目視にて評価した。評価基準は下記の通りとした。◎及び○の評価が実用上問題のないレベルである。
◎：ラミネートフィルムが紙製基材の両面に全く浮きがなく密着している。
○：ラミネートフィルムが紙製基材の両面に良好に密着しているが、一部で浮きが見られる。
△：少なくとも一方の面のラミネートフィルムの一部が紙製基材から剥離しており、実用上問題がある。
×：少なくとも一方の面のラミネートフィルムの大部分が紙製基材から剥離しており、実用上問題である。
【００６７】
（層間強度）
実施例及び比較例で得た紙製基材の層間強度は、ＴＡＰＰＩ  ＵＭ−５２２に従って測定した。なお、表１に記載の値は、実施例７では、第２ｂ層と第２ｃ層の間の層間強度であり、実施例７以外は、１層と２層の間、または２層と３層の間の層間強度である。
【００６８】
（製函性）
実施例及び比較例で得た紙製基材を屋根型液体容器作製用の形に打ち抜き、８．５×８．５×２５．３ｃｍの内容量が１８００ｍｌの屋根型液体容器を作製する際の、製函性について評価した。なお、下記の評価における製函性とは、製函時の折り曲げ易さと、折り曲げ部に割れがないことを意味する。
◎：製函性が非常に良好であり、実用上全く問題ない。
○：製函性が良好であり、実用上問題ない。
△：製函性がやや劣り、実用上問題がある。
×：製函性が著しく劣り、実用上問題である。
【００６９】
【表１】
0006394511.tif 000002
【００７０】
比較例に比べて実施例では、両面印刷適性、両面ラミネート適性に優れた紙製基材が得られていることがわかる。また、実施例の紙製基材は、層間強度及び製函性にも優れている。
一方、比較例では、両面印刷適性、両面ラミネート適性及び製函性の全てが両立されておらず、いずれかの機能が劣るものであった。
【符号の説明】
【００７１】
１０    第１層
２０    第２層
２１    第２ａ層
２２    第２ｂ層
２３    第２ｃ層
２４    第２ｄ層
３０    第３層
１００  紙製基材
【図１】
0006394511.tif 000003
【図２】
0006394511.tif 000004